(57)【要約】【課題】本発明の目的は、下塗り作業が不要で、塗装を施すべき建材（下地）との接着性に優れ、かつひび割れや浮きを生じることがなく、しかも見栄え、触感に優れた、消石灰及び白セメントを主成分とする所謂白色モルタル系の建材塗装用組成物を提供する。【解決手段】セメント又は白セメント、消石灰、骨材に加えて、適量のエチレン−酢酸ビニル系共重合体樹脂又はエチレン−塩化ビニル共重合体樹脂、及びカチオンアクリル樹脂を配合する。【選択図】なし【特許請求の範囲】
【請求項１】
セメント又は白セメント、消石灰、骨材、エチレン−酢酸ビニル系共重合体樹脂又はエチレン−塩化ビニル共重合体樹脂、及びカチオンアクリル樹脂を含んでなる建材塗装用組成物。
【請求項２】
エチレン−酢酸ビニル系共重合体樹脂が、エチレン−酢酸ビニル共重合体、エチレン−酢酸ビニル−塩化ビニル共重合体、エチレン−酢酸ビニル−アクリル酸エステル共重合体又はそれらの混合物である請求項１に記載の建材塗装用組成物。
【請求項３】
モルタル用固形分混合物２５Ｋｇに対して、補強用繊維を０．１〜２Ｋｇ、エチレン−酢酸ビニル系共重合体樹脂又はエチレン−塩化ビニル共重合体を０．２〜１０Ｋｇ、及びカチオンアクリル樹脂を０．１〜５Ｋｇを配合してなる請求項１に記載の建材塗装用組成物。
【請求項４】
請求項１乃至３から選ばれる建材塗装用組成物で塗装してなる建材。
【発明の詳細な説明】
【技術分野】
【０００１】
本発明は、壁材、天井材等を塗装するための建材塗装用組成物に関する。より詳しくは、木材、ベニヤ板、コンクリート、モルタル、金属、セラミック、タイル等のからなるボード、パネル、外壁材、内壁材、天井材等を塗装するための下塗りが不要な新規な建材塗装用組成物に関する。
【背景技術】
【０００２】
従来より、建造物の外壁材、内壁材、天井材等としては、木材、コンクリート、金属、セラミック、レンガ、ボード、パネル、タイル等、様々な素材が使用されており、その目的用途に応じてそれら素材が適宜使い分けられている。また土木構造材についても同様であり、鉄、アルミニウム、コンクリート、木材、レンガ、石材等、様々な材料が使用されている。
これら外壁材、内壁材、天井材、土木構造材等は、雨や直射日光等の気候環境からそれら素材を保護し、あるいは損傷防止を目的として、あるいは装飾を目的として、ペイントやモルタル、漆喰等で塗装されるのが普通である。
ところで、これらペイントやモルタル、漆喰等で塗装するにあたっては下塗り作業が不可欠であった。下塗り調整塗材の目的は、
脆弱な素地を補強し強固な素地を形成し、仕上げ塗材の密着性を高め耐久性を向上させ、
素地の吸い込みムラを無くし、美しい塗装面に仕上げ、 素地の凹凸・ピンホール・ヘアークラック等を無くし、美しい塗装面に仕上げるためとされている。 
それゆえ、下塗りに際しては、塗料の有効性を十分理解し、上塗り塗料の適合性を良く吟味しその塗料に適した下塗り剤を使用すべきであるとされている。
しかしながら、これら下塗り作業は、多量の下塗り塗料を要するばかりでなく、多大な労力と、施工時間を必要とした。これら下塗り処理を怠った場合には、上塗り塗料が剥がれたり、亀裂や浮きが生じたりして塗装本来の目的が達成されないばかりか、表面にムラが生じたりして美しい塗装面に仕上げることができない。
【０００３】
ところで、家屋の外壁材、内壁材、天井材、土木構造材等は、ペイントやモルタル、漆喰等で塗装されるのが普通であることは上記とおりである。このうち漆喰は、もともと、土壁の表面仕上げとして塗った石灰、消石灰を意味するものであったが、近年では白セメント塗りも含めて漆喰と呼んでいる。
この白セメント系の塗材は、本来の白色のみならず、色粉を混ぜて様々な色調に調整することも可能であり、耐久性、耐候性に優れ、水にも侵されず、更にコテ模様を出して塗ることも可能であり、加えて、漆喰よりも耐久性があり、その上に塗装が出来るという利点を有するので建築物の内外壁や装飾用、コンクリート製品、内装タイル目地用モルタルなどに多様されている。また、質感はジョリパッドより目が粗いため、暖かみが出て自然な感じの表現ができ、しかも洋風家屋にマッチしていることから、その人気も高い。そのため、最近では漆喰に代わり白セメント塗りが大いに利用されている。
【０００４】
そのような背景の下、白セメント系の塗材については様々な研究がなされており、下記のような発明、技術が報告されている。例えば、酸化チタン等の無機配合剤に関する改良技術は以下のとおりである。
【０００５】
特開２００３−１３８６９０号公報は、酸化チタンの剥がれ落ちを防止した下記のごときコンクリート製のパネル壁の発明について記載している。
「主として、建造物の外壁や内壁として使用するパネル壁であって、少なくとも、セメントまたは白セメント、骨材、水、耐アルカリ性ガラス繊維および酸化チタンを混練することによって成形したことを特徴とするコンクリート製パネル壁。」（特許文献１参照）
【０００６】
特開平１１−１２０６６号公報は、調湿作用に基づく結露防止効果の高い表面層を有するボード、パネル、壁等を作成する時に、刷毛、塗装ローラ、吹き付けによって施工できる建材用組成物を提供することを目的とした下記のごとき発明について記載している。
「粉末状消石灰、白セメント、粉末状焼成白色珪藻土を含む建材用組成物において、上記粉末状消石灰１００重量部に対して、上記白セメントを８０〜９０重量部、粉末状焼成白色珪藻土を５０〜６０重量部配合すると共に、粉末状粘土質原料を１１〜６７重量部配合し、而も助材として粉末状アクリル樹脂、メトローズ、消泡剤を各々少量配合して成ることを特徴とする建材用組成物。」（特許文献２参照）
【０００７】
特開２００２−１５５６１２号公報は、白色シラスに光触媒機能をもつ改良型酸化チタンを採用することにより，生活悪臭やシックハウス症候群の要因ともなっているホルムアルデヒド等の有害化学物質の分解、及び施工を容易に行なうための下記のとおりの仕上げ材に関する発明について記載している。
白色シラス５５〜７５％、消石灰１５〜４０％、プラスター１５〜４０％、白セメント１５〜４０％、繋ぎ材、補強材ビニロンチップ０．１〜３パーセント、光触媒用改良型酸化チタン、０．２〜５パーセント、メトローズ０．００１〜０，０１％、無機顔料０，１〜５％、を組成分としたことを特徴とする仕上げ材。（特許文献３参照）
【０００８】
特開２００３−１８３０８８号公報は、コンクリート躯体の化粧のための工期を短縮することができ、かつそのコストを低減することができる下記のごときコンクリート用化粧材及びこれを用いた化粧方法に関する発明について記載している。
「少なくとも白セメント、酸化チタン、粉末状の蛇紋岩、及び顔料を含むコンクリート用化粧材。」（特許文献４参照）
【０００９】
また、ポリマーを用いて変性した白セメントを含む建材塗装用組成物の改良技術についても、下記のとおり、様々な発明が報告されている。
【００１０】
特開２００４−１３１３４５号公報は、壁、床、天井等に施工しても亀裂、剥がれ、浮き等が生じにくい下記のごとき建築用配合組成物と、それを用いた壁構造と床構造に関する発明について記載している。
「セメント粉末と白セメント粉末の双方又は一方と、４号〜９号硅砂と川砂の一種又は二種以上と、３〜１５ｍｍ長の無機質繊維が一種又は二種以上と、エチレン酢酸ビニル共重合体樹脂粉末硬化剤とが容器に包装されたことを特徴とする建築用配合組成物」（特許文献５参照）
【００１１】
特開平１１−３２４３３７号公報には、既存の鉄筋コンクリート造または鉄骨鉄筋コンクリート造の柱、梁での架構面に外側から耐震補強用の鋼板を配設し、アンカー止めする鋼材でこの鋼板を外側から押さえることを特徴とする耐震補強構法に関する発明が記載され、さらに該架構面に鉄筋コンクリート壁があり、耐震補強用の鋼板をこの鉄筋コンクリート壁面に重合するとともに隙間に充填材を注入する上記耐震補強構法に関する発明が記載されている。
そして、該充填材として、白セメントと珪砂と添加物からなるエマルジョンとポリアクリル酸ポリマーセメントモルタルからなる複合高分子エマルジョンを調合してなるポリマーセメント系材料が好ましい旨の記載がある。
この発明は、既存建物をむやみに解体せず、外部からの補強工事ですむので、建物内部はそのままで居ながらにして工事ができ、しかも大きく嵩張らないような補強を簡単かつ安価に施すことができることを目的とするものである。
また、充填材を注入する目的は、充填材を白セメントと珪砂と添加物からなるエマルジョンとポリアクリル酸ポリマーセメントモルタルからなる複合高分子エマルジョンを調合してなるポリマーセメント系材料とすることで、耐火性能を上げ、火災に強いものとすることができるからである。（特許文献６参照）
【００１２】
特開平７−１１９２６２号公報は、セメント、硅砂、カチオン系アクリル樹脂エマルジョン、メチルセルローズ、および消泡剤からなる防水材料に関する発明について報告している。
そして、同公報は「アクリル樹脂は他の合成樹脂に比べ紫外線に最も強くて、強い日光の照射を受ける屋上でも半永久的な寿命があり、かつアクリル樹脂は弾力性があってたとえ下地のコンクリートがひび割れを起こしても、表面の防水層は伸びて切れないので、このセメントとカチオン系アクリル樹脂エマルジョンによるポリマーセメントモルタルは、性能的にも耐久性からみても理想的な防水材といえる。」と述べている。（特許文献７参照）
【００１３】
特開平７−１０６２７号公報は、スレート屋根、トタン屋根、ゴムシート、アスファルト屋上、防水保護面、貯蔵タンク等々の表面に対する遮熱、耐熱、防水並びに紫外線保護に適した弾性塗料として下記のごとき塗料について報告している。
「重量比で白セメント３０〜６０％、酸化チタン３〜１０％、シリカ系バルーン１０〜２０％、雲母１〜５％、非塩素系水溶性ポリマー０．１〜１％および骨材１０〜３０％を配合した下塗主材と、白セメント３０〜６０％、酸化チタン３〜１０％、雲母１〜５％、ガラスピース５〜３０％、紫外線カット剤０．５〜２％、顔料０．１〜２％、非塩素系水溶性ポリマー０．１〜１％および骨剤１０〜３０％を配合した上塗主材のそれぞれに、１％以下の増粘剤、凝結遅緩剤、消泡剤、分散剤を適宜添加してなる各主材に対し、更に混和剤と清水とを所定の比率で混合して下塗材および上塗材としたことを特徴とするセメント複合型熱反射塗料。」
また、同文献には、これら各主材に対して、更に混和剤として例えばカチオン系のアクリル弾性樹脂のような水溶性エマルジョン樹脂と清水とを所定の比率で混合して下塗材および上塗材を得てもよい旨の記載もされている。（特許文献８参照）
【００１４】
特開２００３−１７２００９号公報は、養生および下処理を施した下地壁材の表面にセメント系下地調整塗材を厚付けし、この下地調整塗材が硬化するまでの間に表面に意匠的な起伏を形成する下塗り工程と、前記下地調整塗材が硬化した後、合成樹脂エマルジョンに天然石または陶磁器質からなる有色骨材を混入させた第１のセラミック塗材を前記下地調整塗材の表面全体に塗布する中塗り工程とを備えることを特徴とする深みのある質感や色彩感を有し、表面の起伏や模様に応じて自由に陰影や色調変化を表現しうる壁装工法に関する発明が記載されている。そして、該セメント系下地調整塗材として、カチオン性アクリル合成樹脂エマルジョンからなる硬化液にポルトランドセメントおよび無機質骨材を配合したセメント系弾性カチオンかたなる下地調整塗材が例示されている。（特許文献９参照）
【００１５】
しかし、上記の白セメント系の塗装組成物も例外ではなく、ペイントやモルタル、漆喰等で塗装する場合と同様に下塗り処理が不可欠であった。
【特許文献１】特開２００３−１３８６９０号公報
【特許文献２】特開平１１−１２０６６号公報
【特許文献３】特開２００２−１５５６１２号公報
【特許文献４】特開２００３−１８３０８８号公報
【特許文献５】特開２００４−１３１３４５号公報
【特許文献６】特開平１１−３２４３３７号公報
【特許文献７】特開平７−１１９２６２号公報
【特許文献８】特開平７−１０６２７号公報
【特許文献９】特開２００３−１７２００９号公報
【発明の開示】
【発明が解決しようとする課題】
【００１６】
白セメントと消石灰を主成分とする白セメント系の塗装組成物（白色モルタル、洋風漆喰ともいう）は、その美しさ、色調に調整の容易さ、更にコテ模様を出して塗ることも可能であり、加えて、漆喰よりも耐久性があり、その上に上塗り塗装が出来るという利点を有し、さらには洋風家屋にマッチしていることから、その人気も高まり、広範に普及しつつある。そして、それら白色モルタルのための配合剤の研究も盛んになされている。
しかしながら、これら白セメント系の塗装組成物も例外ではなく、ペイントやモルタル、漆喰等で塗装する場合と同様に多くの場合下塗り処理が不可欠であり、下塗りを怠った場合には、白セメント系の塗装の剥がれ落ちやひび割れの原因となった。しかも、下塗作業には、多量の下塗り剤を要し、また、施工にも多くの日数を要した。
したがって、本発明の目的は、下塗り作業が不要な、しかも塗装を施すべき建材との接着性に優れ、かつひび割れや浮きを生じることがなく、しかも見栄え、触感に優れた、消石灰を含むモルタル系、好ましくは白セメント系の塗装組成物を提供することである。
【課題を解決するための手段】
【００１７】
本発明者は、消石灰を含むモルタル系、特に白セメント系の塗装組成物について鋭意研究を行った結果、驚くべきことに、従来の、セメント又は白セメント、消石灰及び骨材を主成分とするモルタル系、特に白セメント系の塗装組成物に、エチレン酢酸ビニル系共重合体樹脂又はエチレン塩化ビニル共重合体樹脂、及びカチオンアクリル樹脂を配合することにより、下塗り作業が不要となり、しかも塗装を施すべき建材との接着性が十分に確保され、かつひび割れや浮きを生じないことを見出して本発明を完成した。
【００１８】
即ち、本発明は以下のとおりである。
１．セメント又は白セメント、消石灰、骨材、エチレン−酢酸ビニル系共重合体樹脂又はエチレン−塩化ビニル共重合体樹脂、及びカチオンアクリル樹脂を含んでなる建材塗装用組成物。
２．エチレン−酢酸ビニル系共重合体樹脂が、エチレン−酢酸ビニル共重合体、エチレン−酢酸ビニル−塩化ビニル共重合体、エチレン−酢酸ビニル−アクリル酸エステル共重合体又はそれらの混合物である上記１に記載の建材塗装用組成物。
３．モルタル用固形分混合物２５Ｋｇに対して、補強用繊維を０．１〜２Ｋｇ、エチレン−酢酸ビニル系共重合体樹脂又はエチレン−塩化ビニル共重合体を０．２〜１０Ｋｇ、及びカチオンアクリル樹脂を０．１〜５Ｋｇを配合してなる上記１に記載の建材塗装用組成物。
４．  上記１乃至３から選ばれる建材塗装用組成物で塗装してなる建材。
【発明の効果】
【００１９】
本発明の建材塗装用組成物は金属、セラミック、木材、コンクリート等からなる下地に対して優れた接着性を有するため、従来必須とされた下塗り施工が不要である。しかも、本発明に係る塗装組成物で塗装した建材は、下塗り処理を施していないにもかかわらず、建材から剥がれ落ちるようなことがなく、また、ひび割れや浮きも生じないばかりか、見栄えや触感の観点からしても優れたものである。したがって、下塗り塗装材が不要であるため作業工程を著しく簡略化でき、作業能率の向上、省力化、コスト低減に役立ち、かつ、施工期間の大幅短縮をもたらすものである。
【発明を実施するための最良の形態】
【００２０】
本発明において用いられる素材は、以下のとおりである。
【００２１】
「消石灰」は、セメント・漆喰・プラスターなどの原料として使用されており、石灰を焼いて、水に反応させて得られる白色の粉末である。配合剤としての消石灰は市販品の消石灰を使用することができる。
【００２２】
「セメント又は白セメント」は、通常のポルトランドセメント又は白セメントを意味するものであり、白色モルタル乃至洋風漆喰ともいう観点からすれば、白セメントが好ましい。セメント又は白セメントに対する消石灰の配合量は、セメント又は白セメント１００重量部に対して、８０〜５００重量部、好ましくは１００〜３００重量部、さらに好ましくは１００〜１７０重量部である。
【００２３】
「白セメント」は、一般のポルトランドセメントの呈色成分である酸化第二鉄（Fe2O3）および酸化マグネシウム（MgO）を少なくすることによって白色化したハンター白色度（0〜100までの尺度で100が純白）が９３程度のほぼ純白セメントであり、硬化材としての機能を有し、基本的な性質は普通ポルトランドセメントとほぼ同等である。
【００２４】
「モルタル」とは、消石灰、セメント又は白セメント、及び骨材としての砂等に適量の水を混合したものを意味する。「白色モルタル」とは、セメント成分として白セメントを用いたモルタルを意味する。水を除いた、モルタルを作成するために必要な各固形成分、即ち、（白）セメント、消石灰、砂等の骨材を混合してなる（白色）モルタル用固形分混合物も市販されており、このような市販品に水を加えて使用してもよい。
即ち、ここで「モルタル用固形分混合物」とは、セメント又は白セメント、消石灰及び骨材としての砂からなる混合物を意味する。必要に応じて、石英骨材、無機顔料を配合してもよい。
（白色）モルタルは、乾燥固形分混合物２５Ｋｇに対して７〜１５Ｌ、好ましくは８〜１２Ｌ、特に好ましくは１０Ｌの水を加えて混合攪拌することによって容易に得ることができる。白色モルタル用固形分混合物として好ましい市販品は、フランス国のＰＲＢ社から販売されている「トラジタ（Trdital（商品名））」である。
【００２５】
「骨材」は、モルタル等を作るために、（白）セメント、水と練り混ぜる砂や砂利等、特に砂類を意味する。「骨材」は、具体的には、砂，軽砂，微粉炭灰、珪砂けいしゃであり、粉末状の蛇紋岩であってもよい。珪砂けいしゃは、石英を主成分とした白い砂であり、ガラス、陶器の製造原料としても知られている。骨材は、粒の大きさによって細骨材・粗骨材に分類できる。細骨材は、5ｍｍ以下の大きさの粒のものが85％以上ある骨材を意味し、砂が好ましい。骨材の配合量は、使用目的によっても異なるが、一般的には、（白）セメント１に対して１〜５重量倍、好ましくは２〜４重量倍である。
【００２６】
「補強用繊維」は、壁材の補強材として汎用されており、例えば、漆喰においては、ひび割れを防ぐ目的で「すさ」と呼ばれる、藁すさ、麻すさ、紙すさなどの繊維質が古くから利用されている。補強用繊維は、本発明においては必ずしも必須の配合剤ではない。しかし、強度向上の観点からすると、補強用繊維を含む建材塗装用組成物であることが好ましい。
本発明において使用する好ましい補強用繊維は、古来より用いられている藁すさ、麻すさ、紙すさ等の天然有機繊維、アミランタフバインダー（東レ株式会社商品）等のナイロン繊維に代表される合成繊維、炭素繊維（カーボン繊維）、ガラス繊維等の無機繊維である。
特に好ましくは、強度、耐火性の観点から無機質繊維、特にガラス繊維であり、更に好ましくは耐アルカリ性ガラス繊維である。耐アルカリ性ガラス繊維は、セメントに含まれるアルカリ成分に影響を受けることなく、通常のコンクリート製品より高い強度が得られる。長さに関しては、２ｍｍ〜１０ｍｍ、好ましくは２０ｍｍ〜８０ｍｍのものが８０％以上の補強用繊維である。また、補強用繊維の配合量は、（白色）モルタルの原料である構成する（白色）モルタル用固形分混合物（水を加えて（白色）モルタルとする前の乾燥固形分混合物）２５Ｋｇに対して０．１〜２Ｋｇ、好ましくは０．３〜１．５Ｋｇである。
補強用繊維を配合することにより強度が向上するだけでなく、ひび割れを有効に防止することができる。
【００２７】
「エチレン酢酸ビニル系共重合体樹脂」とは、少なくともエチレンと酢酸ビニルを共重合させてなる共重合体樹脂を意味し、具体的には、エチレン−酢酸ビニル共重合体、エチレン−酢酸ビニル−塩化ビニル共重合体又はエチレン−酢酸ビニル−アクリル酸エステル系共重合体を意味する。特に好ましくは、エチレン−酢酸ビニル−塩化ビニル共重合体である。また、これら共重合体樹脂の好ましい形態は、エマルジョンである。これら共重合体樹脂は市販されており公知である。好ましい市販品としては、大日化成株式会社からＢＩＧ  ＳＵＮとして、スミカケムテック社からスミカフレックス（Sumikaflex；登録商標））として、宇部興産株式会社からUプライマーとして販売されている共重合体樹脂を挙げることができる。特に好ましくは大日化成株式会社製の「ビッグサンコートSC-100」であり、好ましいスミカフレックスは、具体的には、エチレン−酢酸ビニル共重合体エマルジョン、エチレン−酢酸ビニル−塩化ビニル共重合体エマルジョン、エチレン−酢酸ビニル−アクリル酸エステル系共重合エマルジョン、エチレン−酢酸ビニル−特殊ビニルエステルエマルジョンである。Uプライマーは、エチレン酢酸ビニル樹脂エマルションからなるモルタルプラスター材である。エチレン酢酸ビニル系共重合体樹脂の好ましい配合量は、モルタル用固形分混合物に対して０．２〜１０ｋｇ／２５Ｋｇ、好適には０．３〜６ｋｇ／２５Ｋｇ、より好適には０．３〜３ｋｇ／２５Ｋｇである。
【００２８】
「エチレン−塩化ビニル共重合体樹脂」は、少なくともエチレンと塩化ビニルを共重合させてなる共重合体樹脂を意味し、好ましい形態は、エマルジョンである。これら共重合対樹脂は市販されており公知である。好ましい市販品としては、スミカケムテック社製のスミエライト（Sumielite；登録商標）として販売されているエチレン−塩化ビニル共重合体エマルジョン樹脂を挙げることができる。
【００２９】
商品名スミカフレックス（Sumikaflex；登録商標）のエチレン−酢酸ビニル系共重合体及び商品名スミエライト（Sumielite；登録商標）のエチレン−塩化ビニル共重合体は、両者とも土木・建築用接着剤（セメント混和剤、セメント系防水剤、植生）、紙・繊維用接着剤（不織布、含浸紙バインダー、カーペットバッキング）として知られているものである。スミカフレックスは優れた接着性を有するだけでなく、柔軟性・強靭性に富み、特に耐アルカリ性、耐候性、耐久性に優れている。また、スミエライトは、優れた接着性を有するだけでなく、耐水性、ガスバリアー性、耐溶剤性、耐久性、耐アルカリ性を有しており、自己消火性にも優れている。
【００３０】
「カチオンアクリル樹脂」は、モルタル接着剤、防水増強剤、表面被覆材、モルタルプラスター材、下地処理用樹脂等として知られている樹脂であり、市販されている。例えば、東亜合成株式会社から下地調整剤として「アロンカチオクリート」として販売されている。配合の目的は、見栄え及び触感の改善である。カチオンアクリル樹脂の好ましい配合量は、上記モルタル用固形分混合物に対して０．１〜５ｋｇ／２５Ｋｇ、好適には０．２〜４ｋｇ／２５Ｋｇ、更に好適には０．５〜１．５ｋｇ／２５Ｋｇである。
【００３１】
その他、必要に応じて、顔料、酸化チタン、焼成白色珪藻土等の配合剤を配合してもよい。焼成白色珪藻土は、多孔質構造を有し、結露防止作用に勝れており、建物空間中の湿度が高い場合、水分を多孔組織内に吸収し、建物空間中の湿度が低い場合多孔質組織中から空間に水分を放出し、最適湿度を提供する役割を果す。これら酸化チタン、焼成白色珪藻土等の配合料は、粉末状消石灰１００重量部に対して２〜６０重量％、好ましくは、５〜２０重量％、特に好ましくは５〜１０重量％である。
【００３２】
本発明の塗装組成物は、塗装すべき各種素材、所謂下地素材に対して優れた接着力を有するので、本発明の塗装組成物を適用する建材の素材（下地）は、特に限定されるものではなく、例えば、ＡＬＣ、珪軽板、ＰＣ板、フレキシブルボード、発泡スチロール、コンクリート製ブロック、樹脂製ブロック、レンガ、鉄、ステンレス、アルミ、銅板、タイル、セラミック、ガラス、ＦＲＰ、アスファルト、ゴム、サイディングボード、コンクリート、ラスモルタル、ラスカットボード、石膏ボード、コンパネ、ベニヤ、木材、タイルカーペット、絨毯、布、紙等を挙げることができる。
本発明における用語「建材」は、所謂下地となるべき上記のごとき材料を意味するものであって、土木に使用される各種材料、その他材料を包含するものであって、特に限定されるものではない。
【００３３】
本発明の建材塗装用組成物の調整方法は以下のとおりである。ただし、これに限定されるものでなく、下地素材や塗装目的に応じて適宜配合割合や配合の順序を変更してもよい。
まず通常の方法に従って白色モルタルを調整し、それに適量のエチレン−酢酸ビニル系共重合体樹脂エマルジョン又はエチレン−塩化ビニル共重合体樹脂エマルジョン、及びカチオンアクリル樹脂エマルジョンを配合することによって目的とする建材塗装用組成物を得ることができる。
【００３４】
１．白色モルタルを調整；
消石灰、白セメント、骨材としての砂及び適量の水を加えて白色モルタルを得る。配合比は、消石灰１００重量部に対して、白セメントは２０〜１２０重量部、好ましくは３０〜９０重量部、さらに好ましくは６０〜９０重量部である。
骨材としての砂等は白セメントの１倍から５倍、好ましくは２倍から４倍であり、消石灰１００重量部に対する比、通常のセメントを用いることも可能である。
水は、少なすぎると塗装用組成物を塗布面へ塗布することが困難になり、また、逆に多すぎると液垂れの原因になることから、刷毛塗り、ローラー塗布、噴霧塗布等の塗布方法、あるいは塗布すべき下地材に応じて、適宜調整すればよい。好ましくは、加える水の量は、消石灰、白セメント及び骨材から構成されるモルタル用固形分混合物に対して、０．２重量倍乃至１重量倍、更に好ましくは０．３重量倍から０．８重量倍である。
このとき、望ましくは補強用繊維、好ましくはガラス繊維、更に好ましくは耐アルカリ性ガラス繊維を配合する。配合目的は、強度の増強及びひび割れ防止である。配合比はモルタル用固形分混合物２５Ｋｇに対して０．１〜２Ｋｇ、好ましくは０．３〜１．５Ｋｇである。
白色モルタルは、上記のごとく調合する代わりに、市販の白色モルタル用固形分混合物、例えば「トラジタ（Trdital（商品名））」に適量の水を加えることによっても得ることができる。
【００３５】
２．樹脂の配合
次いで、上記で得られた白色モルタルに、適量のエチレン−酢酸ビニル系共重合体樹脂エマルジョン又はエチレン−塩化ビニル共重合体樹脂エマルジョン、及びカチオンアクリル樹脂エマルジョンを配合する。
好適なエチレン−酢酸ビニル系共重合体樹脂、エチレン−塩化ビニル共重合体樹脂、及びカチオンアクリル樹脂は上記のとおりである。エチレン−酢酸ビニル系共重合体樹脂として得に好適なのは大日化成株式会社製の「ビッグサンコートSC-100」である。また、カチオンアクリル樹脂として得に好適なのは「アロンカチオクリート」として販売されているカチオンアクリル樹脂である。
エチレン−酢酸ビニル系共重合体樹脂の好適な配合量は、上記モルタル用固形分混合物に対して０．２〜１０ｋｇ／２５Ｋｇ、好適には０．３〜６ｋｇ／２５Ｋｇ、より好適には０．３〜３ｋｇ／２５Ｋｇである。０．２ｋｇ／２５Ｋｇ以下であった場合には塗布すべき建材素材との接着性が不十分であり、剥がれや浮きの問題があるからである。また、１０ｋｇ／２５Ｋｇ以上では、それ以上の効果が発揮されないばかりか、かえって白色モルタル本来の特性が希釈され、白色モルタル本来の効果が発揮されないからである。
また、カチオンアクリル樹脂の好適な配合量は、上記モルタル用固形分混合物に対して０．１〜５ｋｇ／２５Ｋｇ、好適には０．２〜４ｋｇ／２５Ｋｇ、更に好適には０．５〜１．５ｋｇ／２５Ｋｇである。０．１ｋｇ／２５Ｋｇ以下であった場合には見栄え、触感の効果が不十分であるからである。また、５ｋｇ／２５Ｋｇ以上では、それ以上の効果が発揮されないばかりか、かえって白色モルタル本来の特性が希釈され、白色モルタル本来の効果が発揮されないからである。
【００３６】
本発明の建材塗装用組成物の塗布方法は、通常の塗布施工工法と同様にしてすることができ、特に限定されるものではない。壁や天井の各種建材の上に、左官コテで塗ったり、スプレーガンで吹き付けたり、あるいはローラー、スポンジ、刷毛等で塗布して施工することができる。
【実施例１】
【００３７】
白色モルタル用固形分混合物としてフランス国のＰＲＢ社から販売されている「トラジタ（Trdital（商品名））」２５Ｋｇを用いた。「トラジタ（Trdital（商品名））」は白セメント、消石灰、砂、石英骨材を含む粉体混合物である。該粉体混合物に１０Ｌの水を加えて攪拌して白色モルタルとした。
次に、この白色モルタルに対して、大日化成株式会社から「ＢＩＧ  ＳＵＮ」として販売されているエチレン−酢酸ビニル−塩化ビニル共重合体エマルジョン１Ｋｇと、東亜合成株式会社から下地調整剤として「アロンカチオクリート」の商品名で販売されているカチオンアクリル樹脂７５０ｇ、及びガラス繊維５０ｇを配合して均一になるまで攪拌して建材塗装用組成物を得た。
得られた建材塗装用組成物を一辺が１０ｃｍの風呂用タイルに厚さ２ｍｍになるようにコテで塗布した。タイルに塗布された塗膜は、見栄え、触感とも優れており、また、直射日光下に三ヶ月放置しても、また、ハンマーで叩いても塗膜が剥離することはなかったし、塗膜の浮きや劣化も認められなかった。
【産業上の利用可能性】
【００３８】
本発明の建材塗装用組成物は金属、セラミック、木材、コンクリート等に対して優れた接着性を有するため、従来必須とされた下塗り施工が不要である。しかも、本発明に係る塗装組成物で塗装した建材は、下塗り処理を施していないにもかかわらず、建材から剥がれ落ちるようなことがなく、また、ひび割れや浮きも生じないばかりか、見栄えや触感の観点からしても優れたものである。したがって、下塗り塗装材が不要であるため作業工程を著しく簡略化でき、作業能率の向上、省力化、コスト低減に役立ち、かつ、施工期間の大幅短縮をもたらすものである。
したがって、木材、コンクリート、金属、セラミック、レンガ、ボード、パネル、タイル等からなる各種建造物の外壁材、内壁材、天井材等に対して、下塗りすることなく、極めて短期間に、従来の塗装方法と同等以上の白色モルタル塗装をすることができる。本発明の建材塗装用組成物は、家屋等の外壁塗装に限らず土木現場においてもその有効性を発揮するものである。